(57)【特許請求の範囲】
【請求項１】
傷手当用品において、多数の穴（４；６）を含む吸収性発泡材料（２；２′）の層を有すること、更にその穴は手当用品（１；７）が着用されるとき着用者の皮膚に近い方に位置する発泡材料の側に開口しておりかつ皮膚接着する疎水性ゲルの層（３；３′）で被覆されていること、更に前記発泡材料の穴の壁は手当用品が着用されるとき着用者の皮膚に近い方に位置する穴のそれらの末端部分においてゲルで被覆されていることを特徴とする傷手当用品。
【請求項２】
穴が前記発泡材料（２）の細孔から構成されていること、更にゲル（３）がまた全ての細孔を閉鎖することなくゲル層に面する発泡材料のそれらの開放細孔（４）中に部分的に延びていることを特徴とする請求の範囲１に記載の傷手当用品。
【請求項３】
前記発泡材料（２′）の細孔より大きい穴（６）が発泡材料（２′）中に作られていることを特徴とする請求の範囲１に記載の傷手当用品。
【請求項４】
前記発泡材料（２′）の細孔より大きい穴（６）が貫通していることを特徴とする請求の範囲３に記載の傷手当用品。
【請求項５】
発泡材料中に作られた穴が発泡材料中に部分的にのみ延びていることを特徴とする請求の範囲１−４のいずれか一つに記載の傷手当用品。
【請求項６】
発泡材料（２）が手当用品（１）が着用されるとき着用者の皮膚から遠い方に位置する側に液体不浸透性材料の層（５）で被覆されていることを特徴とする請求の範囲１−５のいずれか一つに記載の傷手当用品。
【請求項７】
手当用品の皮膚接着力Ｆ１が０．１Ｎより大きいことを特徴とする請求の範囲１−６のいずれか一つに記載の傷手当用品。
【請求項８】
手当用品の皮膚接着力Ｆ１が０．２−１．５Ｎであることを特徴とする請求の範囲１−６のいずれか一つに記載の傷手当用品。
【請求項９】
手当用品の皮膚接着力Ｆ１が０．４−１．２Ｎであることを特徴とする請求の範囲１−６のいずれか一つに記載の傷手当用品。
【請求項１０】
発泡材料が開放細孔を持つ可撓性発泡体であることを特徴とする請求の範囲１−９のいずれか一つに記載の傷手当用品。
【請求項１１】
発泡材料が開放細孔を持つ可撓性親水性ポリウレタン発泡体であることを特徴とする請求の範囲１−１０のいずれか一つに記載の傷手当用品。
【請求項１２】
ゲル層が浸入数値５−２０ｍｍを持つ皮膚接着性の、疎水性の、交差結合したシリコーンゲルから構成されていることを特徴とする請求の範囲１−１１のいずれか一つに記載の傷手当用品。
【請求項１３】
発泡材料（２；２′）が発泡材料の二つの重ね合わせた層を含み、発泡材料の外側の層が内側の層より小さい寸法の細孔を有することを特徴とする請求の範囲１に記載の傷手当用品。
【請求項１４】
多数の穴を含む吸収性発泡材料の層を含み、更にその穴が手当用品が着用されるとき着用者の皮膚に近い方に位置する発泡材料の側に開口しており、かつ更に発泡材料の層が皮膚接着性ゲルの層で被覆されており、かつ更に手当用品が着用されるとき着用者の皮膚に近い方に位置する発泡材料の穴の壁のそれらの末端部分がゲル被覆されている、傷手当用品を製造する方法において、発泡材料のシートを硬化可能なゲル混合物の層の頂上に置き、そしてそれから所定の時間の後にゲル混合物をそれが硬化するまで加熱することを特徴とする傷手当用品を製造する方法。
【請求項１５】
ゲル混合物の層に０．１ｍｍより大きな厚さを与えることを特徴とする請求の範囲１４に記載の方法。
【請求項１６】
前記発泡材料をゲル混合物の層上に置くに先立ち、発泡材料中に多数の穴を作ることを特徴とする請求の範囲１４に記載の方法。
【発明の詳細な説明】
本発明は傷手当用品およびその製造方法に関する。
ヨーロッパ特許明細書０２６１１６７は使用時に傷に近い方に位置する側にシリコーンゲルの層を持つ傷手当用品を教示している。このような層によって達成される利益の一つは乾いた皮膚には接着するが傷の表面には接着しないであろうことである。ゲル層は好ましくは傷によりにじみ出る過剰の流体をゲル層の頂部に置かれた吸収体中に吸引により吸収させることができるように多孔性とされている。ゲル層の多孔模様は前記層を編んだ織物材料または多孔プラスチックフィルムのような、多数の穴を含む担体上に支持することにより得られる。
本発明の目的はその特性が前述の傷手当用品の特性と同等に良いまたはより良い、かつより簡単な構造を持ち前述の傷手当用品よりずっと安価に作ることができる浸出性創傷（weeping sores）のための傷手当用品を提供することにある。
これらの目的は発泡材料の使用時に着用者の皮膚に近い方に位置する側に開口する多数の穴を含む吸収性発泡材料の層によって特徴づけられる手当用品を持つこの発明により達成される、そこではその発泡材料は皮膚に接着する疎水性ゲルの層で被覆されており、更にその発泡材料の穴の壁は手当用品が使用されるとき着用者の皮膚に近い方に位置する前記壁の末端部分においてゲルで被覆されている。発泡材料はゲル担体として用いられるので手当用品はより簡単な構造を持ちかつこの種の今迄知られた手当用品よりより容易に作ることができる。薄いゲル層でさえもスペーサー層として機能するであろう、というのもそれは穴の壁の末端部分を覆いそれにより発泡材料と皮膚間の接触を妨げるからであり、それはまた材料の必要量をそしてそれにより手当用品の費用を減らす。その疎水性のため、スペーサー層は吸収した流体の皮膚または傷への自発的な逆流を防ぐであろう。
傷から流体がほんのわずかにまたは通常の量でにじみ出る傷のために意図した好ましい第一実施例においては、多数の穴は発泡材料中の細孔から構成される。そこではゲルもまた全ての細孔を閉じることなく、ゲル層に面する発泡材料の開放細孔中にわずかに延びる。
流体を通常乃至おびただしい量でにじみ出す傷のために意図した好ましい第二実施例においては、多数の穴は発泡材料中に作られかつ貫通している。
発泡材料は使用時に着用者の皮膚から遠い方に位置する発泡材料の側を液体不浸透性材料の層で被覆されている。
手当用品は０．１−２．０Ｎ、適切には０．３−１．３Ｎおよびより好ましくは０．４−１．０Ｎの皮膚接着力Ｆ１を持ｂ。発泡材料は柔らかい、開放気泡発泡体（open-cell foam）でありゲル層は化学的に交差結合した疎水性シリコーンゲルからなる。
この発明はまた多数の穴を含む吸収性発泡材料の層を含む傷手当用品を製造する方法に関し、そこでは手当用品が使用されるとき着用者の皮膚に近い方に位置する発泡材料の側に穴が開口しており、更に発泡材料は皮膚接着するゲルの層で被覆されており、なお更に手当用品が着用されるときに着用者の皮膚に近い方に位置するその発泡材料の穴の壁の末端部分がゲルで被覆されているものにおいて、発泡材料のシートを硬化可能なゲル混合物の層の頂上に置き、その後で混合物が硬化する迄所定の時間迄ゲル混合物を加熱することを特徴とする。
第一実施例においてはゲル混合物の層は０．１−１．０ｍｍの厚さを持つ。
第二実施例においては多数の穴は発泡材料をゲル混合物層上に置く前に前記材料中に作られる。
さて、この発明が同伴図面を参照してより詳細に説明されるであろう。図面において、
図１は第一実施例による発明的手当用品の一片の概略的透視図であり、
図１Ａは図１例の一特長の拡大した図であり、
図２は発明的手当用品の第二実施例を示す図１に類似の図であり、
図２Ａは図２例の一特長の拡大した図であり、
図３は図１または図２による手当用品を作るための概略的装置を示し、
図４は手当用品の皮膚への接着性を決定する方法を概略的に示し、
図５は浸入試験で使用するための測定円錐体を示し、そして
図６は柔軟性測定浸入試験の概略的説明図である。
図１はこの発明の第一実施例による手当用品の一片を示す。手当用品は手当用品が使用されるとき着用者の傷または皮膚に近い方に位置する側をゲル層３で被覆された吸収性発泡材料２から構成される。図１Ａに概略的に示されるように、ゲル層３は発泡材料のゲル被覆側中に開口する発泡材料中の開放気泡または細孔４の壁の一部分だけがゲル被覆されるように配置される。ゲル層３は傷に対面する発泡材料の細孔の末端部分の壁の部分を閉鎖せずに覆うだけであるので、過剰の傷流体は発泡材料２中に引き入れられそれにより吸収される。ゲル層はまた発泡材料が着用者の傷または皮膚と直接接触するのを防ぐスペーサー層を形成する。全ゲル層の厚さ、すなわち発泡材料の細孔中への浸入の深さを含む、は０．２−２．０ｍｍである。傷に対面する発泡材料の細孔の幾らかはゲル層により閉じられる。ゲル層により塞がれない細孔の百分率値はその手当用品が意図する傷のタイプに依存して、５−１００％の間で変化することができる。
乾燥した外部表面を持つ手当用品を提供する意図で、手当用品はゲル層３に対向する側に液体不浸透性層５を与えられる。この液体不浸透性層５は便宜的には薄い液体不浸透性の、しかし蒸気浸透性のプラスチックフィルム、例えばポリウレタンフィルムを含むことができる。
発泡材料２は開放細孔または気泡を持つ吸収性発泡体、例えば米国、マサチューセッツ州、レキシントン、Hampshire  Chemical  Corporationから発売のHypol▲Ｒ▼型のポリウレタン発泡体、である。
出発原料および適切な親水性発泡体の調製のための適当な方法の例は米国特許５４０９４７２号およびこの刊行物中に引用された文献中に与えられている。適当な発泡体細孔寸法は３０から１０００μの間で変化することができる。当然に、ビスコース発泡体、ＥＶＡ発泡体、親水性化されたシリコーン発泡体、等のような他のタイプの吸収性発泡体材料も使用することができる。
ゲル層３は化学的に交差結合したシリコーンゲル（ポリジメチルシロキサンゲル）、例えば白金触媒２成分付加硬化型ＲＴＶシリコーン、から構成される。使用できるゲルの例はドイツ国、ブルグハウゼン、Wacker-Chemie  GmbHから発売のSilGel６１２、および米国、カーピンテリア、NuSil  Technologyから発売のＭＥＤ−６３４０である。この関係で有用な接着性ゲルの例はまたＧＢ−Ａ−２１９２１４２、ＧＢ−Ａ−２２２６７８０、およびＥＰ−Ａ１−０３００６２０に記載されている。他の疎水性ゲル、例えば疎水性ポリウレタンゲルのような、もまた考えられる。
図１に例示の手当用品はわずかに乃至通常の範囲の量の流体をにじみ出させる傷に使用されることを意図している。発泡体層は１−１０ｍｍ、好ましくは２−５ｍｍの厚さを持つ。前述の如く、発泡材料は吸収材として及びゲル担体としての両方の機能をし、従って全体として手当用品は非常に柔らかくかつ可撓性であろう。ゲルは傷を取り巻く皮膚に接着し、ゲルは密封機能を果しかつ浸出を防ぎ、すなわち健康な皮膚に傷流体をあふれさせることおよびその角質層（hornylayer）を柔らかくすることを防ぎながら、手当用品はその場所にしっかりと保持されるであろう。，ゲル層および発泡材料の開放構造はまた皮膚の呼吸を可能とする。
この発明で使用される接着性ゲルの性質は手当用品を固定するのに典型的に使用される接着剤、例えばこの目的のために今日使用されているアクリレート接着剤またはホットメルト接着剤、の性質とは全体的に異なっている。これらの接着剤とこの発明により使用されるゲル間の顕著な差はゲルは前記接着剤よりずっと柔らかくかつより良い“湿潤性”を持つことである。これはゲルにゲルによって達成されるのと同等に効果的な全体的接着力を達成するためにより硬い接着剤に与えられねばならない比接着性よりずっと低い比接着性、すなわち単位接触表面積当りのより低い接着力、を与えることを可能とする。これは柔らかいゲル被覆手当用品を皮膚からはがすときに大表面積が負荷下に置かれるという事実と関連しており、それにより手当用品の信頼性ある固定を確実とするであろう良好な全体的接着力が得られるにもかかわらず、他方では比接着力は低い水準に維持することができる。顕微鏡的に見たときに、しばしば皮膚の角質層の部分のみを覆う、前述の接着剤よりより効果的に、ゲルは幾分かは皮膚の顕微鏡的な空洞および割れ目中にたれ下がるという理由から、より大きな負荷表面を提供する。ゲルはまたより伸張することができ、それにより負荷をより広い表面積に渡って分散する。柔らかい、可撓性のゲル担持発泡材料の伸張性はまた負荷をより広い表面積に渡って分散するのに貢献する。傷の処置に通常使用される接着テープおよび手当用品、例えばMicropore▲Ｒ▼（３Ｍ社）、LeukoPor▲Ｒ▼（Beiersdorf社）、DuoDerm▲Ｒ▼（Convatec杜）、またはPrimapore▲Ｒ▼（Smithy & Nephiew社）、は対応する全体的接着力を提供するために非常に高い比接着性を必要とする。高比接着力は手当用品が皮膚から引っ張られる箇所で大きな力を発生する。これは典型的に使用される接着剤および接着性手当用品の結果とは対照的にゲル手当用品が手当用品が取り除かれるとき患者が非常に少ない痛みを感じるように形成することができ、そして手当用品の除去が皮膚の角質層から細胞を剥離することなく達成することができる理由である。ゲルが通常の接着膏薬よりより低い比接着性を与えることができるという事実は発明的手当用品を手当用品の接着性を大きな範囲で失うことなく多数回に渡り皮膚から取り除きかつ皮膚に再固定することを可能とする。従来の接着性手当用品は、接着表面の大部分が操作中に皮膚残留物で覆われることになるので、皮膚から唯一回取り除かれた後にそれらの接着性の大部分を通常失う。傷の検査のために手当用品を持ち上げかつその後手当用品を保持された接着性によりもとの所に戻す能力は両者とも新規でかつ傷処置の観点から極めて有利である。この能力は手当用品の取扱いを簡略化し、また節約効果を持つ。ゲルと皮膚間の接着力は次の原理により最適化される：すなわち接着は手当用品が取り除かれるとき表皮の角質層がゲル層により連行される危険なしにできるだけ強力であるべきである。これは手当用品のもとの所への戻しを可能とする、すなわち手当用品が取り除かれかつ手当用品の接着性に有害な影響なしに数回もとの所へ戻すことができる。これはゲルの柔らかさと可撓性が非常に広い全体的接触表面積を提供することから可能とされ、それは手当用品の除去時に表皮の角質層が��質的にそのまま残されるであろうことを確実とするであろう単位表面積当りの小さな接着力をゲルが与えられるときでさえも手当用品の全体的接着が大きくなるであろうことを意味する。
流体が高粘度を持ちかつおびただしくにじみ出る傷の場合にはゲル層３の開放面積は過剰の流体が発泡材料によって吸収されることを可能とするには不十分である。この場合には、開放面積は発泡材料中に発泡材料の細孔または気泡よりずっと大きな多数の穴を作ることによって増大させられる。図２は通常乃至おびただしい量の範囲の流体量をにじみ出す傷用を意図する手当用品を示し、そこでは多数の穴６が発泡材料２′中に作られている。図２および２Ａ中の図１に示された対応する要素は同一参照符号に第１アクセント符号を付して同定されている。手当用品７はかくしてゲル層３′で被覆された発泡材料２′を含む。図２から明らかであるように、ゲル層３′は開口６中にかつ、もちろんまた発泡材料２′の細孔中にもわずかに延びている。大量の流体をにじみ出す傷の場合には、手当用品７は発泡材料２′の頂上にゆるやかに適用された更なる吸収体（図示せず）と一緒に用いることができる。この追加の吸収体は手当用品を取り除く必要なしに、その後容易に取り除くことができる。
手当用品１と同様に、手当用品７は図１の実施例の層５に対応する液体不浸透性層を設けることができる。穴６は多くの場合に部分的に発泡材料中に延びる穴で十分であるので、完全に貫通した穴である必要はない。しかし、ゲル層３′が盲穴の底に到達しないことを確実とするであろう深さまたは距離まで穴が発泡材料中に延びていることが必要である。手当用品の吸収速度は穴の密度と穴の寸法を変えることにより、変えることができる。多数の穴の存在はまた発泡材料の可撓性を、そしてそれによりまた手当用品の可撓性をも、穴が完全に貫通していなくても、増大する。図に示されない変更例において、作られた穴は貫通穴ではなく、ゲル浸入深さよりより深い範囲ではあるけれども発泡体中に部分的にのみ延びている。ゲル被覆は穴が作られた側に位置し、かつ穴の深さは発泡層の厚さの適当には２０−９０％、好ましくは４０−６０％である。
発泡材料２，２′は均一である必要はなく、発泡材料の幾つかの重ね合わせた層から構成することもできる。例えば、より小さい細孔寸法の発泡材料の層がより大きな細孔寸法の層の外側に置かれてもよく、かくして外側の層がこのようにして作り出された毛管作用によりまず飽和されるであろう。
図３は発明的手当用品を製造するのに使用するための装置の非常に概略的な例示である。例示された装置は薄いプラスチックフィルム８が図３の左から右へ運搬されているコンベア（図示せず）を含む。未硬化ゲル混合物９の層がフィルム８上に置かれている。ゲル混合物とは硬化後にゲルを形成する、互いに反応して交差結合構造を形成する高分子を含む、それらの成分の混合物を意味する。吸収性発泡材料の層１０は未硬化ゲル混合物の層９にローラー１１の助けにより適用され、そして層９，１０はそれからオーブン１２中に輸送される。ゲル混合物はオーブン１２中のその通過中に硬化させられ、発泡材料の下側にゲル層を形成する。
ゲル混合物、押圧力Ｆ、ゲル混合物の量、発泡材料適用と層加熱間の時間、硬化温度、およびその他の適当な選択により、発泡材料上に不連続ゲル被覆が形成されるであろうことが見出された。これはゲル混合物がゲル混合物に隣接して位置する発泡材料の側に開口する発泡材料中のそれらの細孔または穴中に毛管作用により引き込まれるからである。細孔以外の穴を欠く発泡材料にゲル被覆を適用するときは、ゲル混合物は発泡材料の下側中に開口する過剰に多数の細孔がゲル被覆により詰められまたはふさがれないであろうことを確実とするような厚さの層で適用されねばならない。ゲル混合物の粘度および発泡材料中の細孔の寸法はまたその混合物の細孔中への浸入性に影響する。ゲル混合物層は好ましくは０．１−１．０ｍｍの厚さに適用されるべきである。ゲル混合物層の大部分は発泡体中に吸引され、それにより空気と発泡体を含む、全体のゲル層は０．２−２．０ｍｍの厚さを持つであろう。
ポリウレタン発泡シートの下側をシリコーンゲルで被覆するための上記方法の第一適用例においては、米国、マサチューセッツ州、カントン、Avitar  Inc.から発売のHydrasorbTMＥＲ型の、１３０Ｋｇ／ｍ3の密度および５ｍｍの厚さを持つ、開放気泡の、柔らかい親水性ポリウレタン発泡シートが用いられた。シリコーン混合物はWackerから得られたSilGel６１２から、Ａ−成分とＢ−成分の混合比１．０：０．９で調製された。未硬化の混合物は約１０００ｍＰａの粘度を持っていた。ポリウレタンシートは０．２ｍｍの厚さを持つシリコーン混合物上に置かれた。ローラー１１から圧力Ｆを適用することなく、言い換えれば、シリコーン混合物は発泡シートの重量のみを受けさせた。発泡材料１０およびその下のシリコーン混合物９をローラー１１からオーブン１２に輸送するためにかかった時間は１分間で硬化温度は１３０℃であった。シリコーンはオーブン滞留時間５分間中に硬化した。高蒸気浸透性の０．０２５ｍｍ厚のポリウレタンフィルムがそれからゲル被覆に対向する側の発泡体にしっかりと接着された。この混合比では、シリコーンゲルは１６ｍｍの浸入数値を持ち、手当用品の皮膚接着力は０．４２Ｎと測定された。これらの条件下では、発泡材料上に適当な不連続ゲル被覆を得るためには、ゲル混合物層は好ましくは少なくとも０．１ｍｍの厚さを持つべきであろうことが見出された。ゲル混合物層の厚さが０．４ｍｍより大きいときには、発泡材料中の細孔の過剰に大きな割合がふさがれて、ゲル被覆の不十分な浸透性をまねくこととなる。
図３に関して述べられた方法を実行するときは、最終製品の性質は多くの因子に依存するであろうことは前述のことから明らかであろう。従って、これらの因子を一般的限界値で持って提示することは不可能であり、かつそのような限界値は用いられるゲル混合物および発泡材料に関して経験的に確立されねばならない傷から吸収性発泡材料への流体輸送のための決定的因子を構成する、ゲル被覆の流体浸透性がそのときは穴の開放面積によって本質的に決定されるので、多数の穴が作られた発泡材料では、ゲル混合物のより厚い層が用いられる。発泡材料の下側の細孔の閉鎖はそのときは流体吸収の過程での重要でない影響のみを持つであろう。前述の方法の第二適用例においては、第一適用例に関して先に述べたのと同じ性質のポリウレタン発泡体およびシリコーンゲルが用いられている。しかし、この第二適用例においては、２ｍｍの直径および９穴／ｃｍ2の穴密度を持つ円筒状貫通穴がポリウレタンシートに均一に形成された。シリコーン混合物の厚さが０．４ｍｍに増やされたという事実は別として、製造プロセスは他の点では先の例のそれと同様であった。高蒸気浸透性および０．０２５ｍｍの厚さのポリウレタンフィルムが最終的にシリコーンで被覆されなかった発泡体の側に接着された。
はなはだしく浸出性の開放傷の場合には、作られた穴は適当には１−３ｍｍの直径および５−２０穴／ｃｍ2の穴密度を、好ましくは約２ｍｍの直径および７−１２穴／ｃｍ2の穴密度を持つべきであろうことが見出された。
ゲル被覆の液体浸透性は適当には穴直径の加減よりはむしろ穴の密度の加減により変えられる、というのも穴直径はゲル混合物の穴中への浸入過程に影響するからであり、穴の密度は影響しないからである。
記述された方法はかくして図１および図２に関して述べた種類の手当用品を非常に容易に製造することを可能とする。この方法はまた非常に柔軟性がありかつ相互に異なる吸収性の手当用品を原理的に同じ方法でかつ同一装置の助けにより製造することを可能とする。
手当用品が皮膚に接着する強さの指標である皮膚接着力Ｆ１は図４を参照にして以下に述べられる方法により測定される。２５ｍｍの幅を持つ手当用品Ａの少なくとも４片が少なくとも６人の背中を上にして水平位置に横たわる人の背中に適用された。手当用品は２５ｍｍ／ｓの速度で手当用品上に円筒状ローラーを２回転がして固定された。ローラーは３０ｍｍの長さと３０ｍｍの直径を持っており、１Ｎの力を負荷させた。試験片はその場所に１０分間放置され、それから２５ｍｍ／ｓの速度ではがされ、剥離に要した力Ｆ１が皮膚接着力Ｆ１とみなされた。剥離角度、すなわち皮膚表面と試験片Ａの取り除かれた部分間に形成された鈍角、は図４に示されるように、１３５°とされる。機能的な発明的手当用品を得るためには、皮膚接着力Ｆ１は少なくとも０．１Ｎであるべきである。手当用品の非常に良好な機能は皮膚接着力Ｆ１が０．２と１．５Ｎの間、好ましくは０．４−１．２Ｎであるときに得られる。従来用いられた膏薬（BeiersdorfからのLeukopor▲Ｒ▼）の皮膚接着の対応する測定は０．２９Ｎの皮膚接着力を与えた。
一度取り除かれた後の皮膚への再固着に対する手当用品の能力が試験片をはがした後の皮膚の同じ場所に再固着し、１０分間の待ち時間後に、試験片を再びはがして接着力を測定することにより測定された。第一に説明した方法により製造された試料の再固着能力を評価すると、接着力は第一回剥離の場合には０．４２Ｎと、第二回剥離の場合には０．４５Ｎと測定され、接着力は完全に維持されたことを示している（差は統計的誤差限界内である）。同一試験片の皮膚の同じ場所への／および同じ場所からの繰返しの適用および取り外しは接着力が少なくともかかるサイクルの５回以上に渡って本質的に変化せずに残ることを示した。Leukopor▲Ｒ▼の再固着性における対応する測定は第一回剥離の場合の後は０．２９Ｎの、第二回剥離の場合の後は０．１０Ｎの結果を与え、接着は当初の接着の３５％に低下したことを示している。試験の繰返しは接着力が殆どゼロに落ちたことを示した。この異常に低い再固着性は試験された従来の接着テープおよび手当用品の全てを特徴づけるものであり、かかるテープおよび手当用品はしばしばアクリレート接着剤またはホットメルト接着剤に基づいている。この事については、第二回剥離の場合に関しての接着力は通常当初の値の１０−５０％に落ちる。再固着性手当用品として良好に機能する臨床的用途の手当用品のためには、その接着力は当初の接着力の少なくとも８０％、適当には少なくとも９０％そして好ましくは少なくとも９５％であるべきである。
第一に説明した実施例により製造された手当用品と５０×１２５ｍｍの大きさのかつＡＳＴＭ  Ｄ３３３０Ｍの推奨に従って設計された磨き鋼板間の接着力がまた９０°剥離接着試験により測定された。この試験は次のように実行された：すなわち２５×１００ｍｍの大きさの試験片が鋼板に固定され、軸長５０ｍｍで重量１００ｇのゴムＡ８０ショアの押圧ローラーが３００ｍｍ／分の速度で試験片上を交互に転がされた。鋼板を引っ張り方向と９０°の角度を形成する平面内に置くために；すなわち引っ張り方向が垂直であるときは鋼板は水平に置かれる、鋼板は引張試験機、例えばInstron４３０１、内に置かれた。紙片の一端がそれから試験片に固定され、紙片の他端が引張試験機の上方ジョーにしっかりとクランプされた。６０秒後、試験片は３００ｍｍ／分の速度で鋼板から引っ張られた。鋼板の位置は剥離角度ができるだけ９０°近くであることを確実とするために、はがし工程の全工程中調整された。引張試験の間の平均力が計算された。少なくとも５試験片が試験された。試験は２３±２℃かつ５０±５％ＲＨで実行され、試験片は少なくとも２４時間の間これらの環境下に調節された。この試験において、第一に説明した実施例により製造された試験片に関しての鋼板に対する接着力Ｆ１は０．５６Ｎ／２５ｍｍと測定された。この方法で測定された鋼板に対する接着力Ｆ１はこの種の手当用品のためには少なくとも０．１５Ｎ／２５ｍｍ、適当には０．３−２．０Ｎ／２５ｍｍの範囲、そして好ましくは０．６−１．６Ｎ／２５ｍｍであるべきである。
図５および図６は、６２．５ｇ重量の円錐体Ｂを厚さ３０ｍｍのゲル試料Ｃに重力で浸入させることによる、ゲルの柔軟性の指標である浸入数値の測定法を示す。使用された円錐体Ｂは図５に示されており、次の大きさ：ａ＝６５ｍｍ、ｂ＝３０ｍｍ、ｃ＝１５ｍｍおよびｄ＝８．５ｍｍを持っていた。円錐体Ｂはまず、図６中に破線で示された、位置Ｉ、即ち円錐体の頂点がゲル試料Ｃの表面に丁度触れている位置に下げられた。円錐体Ｂはそれから試料Ｃ中に浸入することができるように、解放された。５秒後の円錐体Ｂの頂点の浸入距離が測定された、これは試料体が柔軟である程大きくなる、いわゆる浸入数値Ｐを構成する。浸入数値５−２０ｍｍ、好ましくは１０−１６ｍｍを持つゲルがこの発明による手当用品のために適していることが見出された。
本発明に関連して使用するために考えられる発泡材料はＡＳＴＭ  Ｄ３５７４−８６による可撓性要求値、３．３を満たすべきである。
説明された手当用品はもちろん例えばエチレンオキシド滅菌法または蒸気滅菌法により、滅菌することができ、かつ異なる寸法でそして異なるタイプの傷用に、無菌包装および非無菌包装の両方で、配送されることを意図している。それらの柔軟性の故に、それらは圧迫包帯と組み合わせて使用するのに適しており、かつ疱疹、下腿潰瘍および同様な傷に有利に用いられる。それらの高度な可撓性はまたそれらを膝創傷及び肘創傷のような関節創傷での使用に、創傷治療過程の後段階においてさえも、適合させる。手当用品はまた対象の創傷または傷の大きさに適した寸法に切断することもできる。
前述の例示的実施例はこの発明の範囲内で、特に例示した多数の穴および説明した材料に関して、改変することができることは理解されるであろう。更に、発泡材料中に種々の物質、例えば活性炭素、種々の塩、薬物学上容認できる物質、殺菌剤、等を混合することができる。説明されたゲル混合物以外のタイプのゲル混合物、例えば硬化したとき親水性ゲルをもたらすゲル混合物、もまた使用することができる。この発明は従って次の請求の範囲の内容によってのみ限定される。
【図１】
0004072633.tif 000002
【図２】
0004072633.tif 000003
【図３】
0004072633.tif 000004
【図４】
0004072633.tif 000005
【図５】
0004072633.tif 000006
【図６】
0004072633.tif 000007